(57)【要約】【課題】シャッター羽根に、機械的強度の強い材料を含有させることで、強度のあるシャッター羽根を提供する。【解決手段】シャッター羽根１は、カメラ用のシャッター羽根であって、シャッター羽根１の主材料として、プラスチック材料である強い機械的強度を有するポリイミドを含有しており、ポリイミドを含有することで強度のあるカメラ用のシャッター羽根を提供するため、シャッター羽根１中におけるポリイミドの含有量は、６０〜９０質量％である。【選択図】図１
2016206380.tif 000002
【特許請求の範囲】
【請求項１】
カメラ用シャッター羽根であって、
前記シャッター羽根は、ポリイミドを含有しており、
前記シャッター羽根中における前記ポリイミドの含有量は、６０〜９０質量％である、シャッター羽根。
【請求項２】
前記シャッター羽根は、カーボンブラックを含有している、
請求項１に記載のシャッター羽根。
【請求項３】
前記シャッター羽根中における前記カーボンブラックの含有量は、１０〜２５質量％である、
請求項２に記載のシャッター羽根。
【請求項４】
請求項１から３のいずれか１項に記載のシャッター羽根を含む、羽根駆動装置。
【請求項５】
請求項４に記載の羽根駆動装置を含む、撮像装置。
【発明の詳細な説明】
【技術分野】
【０００１】
本発明は、主にシャッター羽根、シャッター羽根を含む羽根駆動装置及び羽根駆動装置を含む撮像装置に関する。
【背景技術】
【０００２】
高速に開閉するデジタルカメラ用シャッターの需要が高まっている。シャッターが高速に開閉することで、動体である被写体をブレなく撮影出来るためである。このような需要に応えるためには、シャッター羽根を軽くする必要がある。具体的には、シャッター羽根全体を薄くする等してシャッター羽根を軽くする。
【０００３】
しかしながら、シャッター羽根全体を薄くすると、シャッター羽根の強度が弱くなる。これにより、シャッター羽根同士の衝突や、シャッター羽根が周辺部材と衝突することでシャッター羽根が傷みやすくなる。また、シャッター羽根の開閉動作が繰り返し行われることにより、地板に設けられた軸に取り付けられたシャッター羽根の穴部に劣化が生じるので、シャッター羽根の耐久の面で問題が出てくる。
【０００４】
このような問題を解決する為に、劣化が生じやすい部分に、補強部材を貼り付けたシャッター羽根を備えるシャッター装置が知られている（特許文献１参照）。
【先行技術文献】
【特許文献】
【０００５】
【特許文献１】特開２００４−１３８７７９号公報
【発明の概要】
【発明が解決しようとする課題】
【０００６】
特許文献１に開示されたシャッター羽根では、シャッター羽根に補強部材を貼り付ける必要がある。このため、シャッター羽根と補強部材との間で貼りズレが生じる虞がある。また、シャッター羽根の開閉動作中などに、シャッター羽根から補強部材が剥がれてしまう虞がある。
【０００７】
本発明は、上記問題点に鑑みてなされたものであり、シャッター羽根に機械的強度の強い材料を含有させることで、強度のあるシャッター羽根を提供することを目的とする。
【課題を解決するための手段】
【０００８】
上記目的を達成するため、本発明に係るシャッター羽根は、
カメラ用シャッター羽根であって、
前記シャッター羽根は、ポリイミドを含有しており、
前記シャッター羽根中における前記ポリイミドの含有量は、６０〜９０質量％である、シャッター羽根である。
【０００９】
例えば、前記シャッター羽根は、カーボンブラックを含有していても良い。
【００１０】
これにより、シャッター羽根に遮光性を持たせることができる。
【００１１】
例えば、前記シャッター羽根中における前記カーボンブラックの含有量は、１０〜２５質量％であっても良い。
【００１２】
これにより、シャッター羽根がより優れた遮光性を備える。
【００１３】
例えば、羽根駆動装置が前記シャッター羽根を含む。ここで、前記羽根駆動装置とは、露光用の開口部を含む地板と、地板に配置された羽根（例えば前記シャッター羽根）と、羽根を駆動する駆動源などを含む装置をいう。
【００１４】
これにより、強度のあるシャッター羽根を含んだ羽根駆動装置を提供できる。
【００１５】
例えば、デジタルスチルカメラなどの撮像装置が、前記シャッター羽根を含んだ羽根駆動装置を含んでいても良い。
【００１６】
これにより、強度のあるシャッター羽根を含む撮像装置を提供できる。
【発明の効果】
【００１７】
本発明によれば、シャッター羽根に機械的強度の強い材料を含有させることで、強度のあるシャッター羽根を提供することができる。
【図面の簡単な説明】
【００１８】
【図１】本発明の実施の形態に係るシャッター羽根の平面図である。
【図２】本発明の実施の形態に係るシャッター羽根を配設する地板の平面図である。
【図３】本発明の実施の形態に係るシャッター羽根を配設した羽根駆動装置の平面図である。
【発明を実施するための形態】
【００１９】
以下、図面を参照して、本発明の実施の形態に係るシャッター羽根を説明する。
【００２０】
本実施の形態に係るシャッター羽根１は、略Ｌ字形の薄板状に形成されており、図１に示すように、孔２と、長孔３と、を備えている。シャッター羽根１は、図２に示す地板１０上に配設される。
【００２１】
地板１０は、円環形状を有しており、露光用の開口部１１と、長孔部１２と、突起１３と、を備えている。また、地板１０には、図示せぬマグネットモータが配設されており、マグネットモータの回転子の軸に固定された出力レバーピン２０が長孔部１２に挿入している。
【００２２】
シャッター羽根１は、図３に示すように、地板１０上に２枚配設されている。
シャッター羽根１の孔２には、地板１０に設けられた突起１３が挿入されている。突起１３は、シャッター羽根１の開閉動作における回転中心となる。長孔３には、マグネットモータの出力レバーピン２０が挿入されている。
そして、シャッター羽根１、地板１０、マグネットモータの出力レバーピン２０等を含むことで羽根駆動装置３０となる。
【００２３】
ここで、シャッター羽根１の材料（含有物）について説明する。
シャッター羽根１は、ポリイミドと、カーボンブラックと、を含有している。
ポリイミドは、プラスチック材料であり、シャッター羽根１の主材料である。ポリイミドは強い曲げ強度を有するので、シャッター羽根１にポリイミドを含有させることで、シャッター羽根１同士の衝突や、シャッター羽根１が地板１０に設けられた部材に衝突しても、シャッター羽根１が傷みにくくなる。
【００２４】
シャッター羽根１中におけるポリイミドの含有量の上限は、９０質量％、好ましくは８５質量％、更に好ましくは８０質量％である。一方、シャッター羽根１中におけるポリイミドの含有量の下限は、６０質量％、好ましくは６５質量％、更に好ましくは７０質量％である。シャッター羽根１中のポリイミドの含有量が６０質量％未満であると、シャッター羽根１が脆くなる虞がある。また、シャッター羽根１中のポリイミドの含有量が９０質量％を超えると、シャッター羽根１中のカーボンブラックの含有量が少なくなり、シャッター羽根１が遮光性を持たなくなる虞がある。
【００２５】
また、シャッター羽根１に、カーボンブラックを含有させることで、シャッター羽根１に遮光性や導電性を持たせることができる。
シャッター羽根１が耐久性を備えるためにポリイミドを所定量含有する観点から、シャッター羽根１中における前記カーボンブラックの含有量の上限は、２５質量％、より好ましくは２０質量％である。一方、シャッター羽根１がより優れた遮光性と導電性とを備えるために、シャッター羽根１中における前記カーボンブラックの含有量の下限は、１０質量％、より好ましくは１５質量％である。
【００２６】
さらに、シャッター羽根１には、ポリイミドやカーボンブラック以外にも、所定の添加剤（バインダー等）が含まれていてもよい。
【００２７】
シャッター羽根１の製造方法を説明する。
ポリイミドにカーボンブラックを添加して混練し、ポリイミドとカーボンブラックとの混合物を得る。次に、この混合物を、加熱溶融し、押出成形機によってシート形状に成形させる。その後冷却して、所定の形状と寸法に切断することでシャッター羽根１が制作される。
【００２８】
次に、本発明の実施の形態に係るシャッター羽根１（羽根駆動装置３０に含まれるシャッター羽根１）の動作を説明する。
カメラの撮影ボタンが押されると、マグネットモータの回転子が回転し、回転子の軸に固定された出力レバーピン２０が回転する。出力レバーピン２０はシャッター羽根１の長孔３に挿入しているので、出力レバーピン２０の回転に伴いシャッター羽根１が回転し、シャッター羽根１が地板１０の開口部１１の開口を覆っていく。そして、撮影が行われた後、回転子が先ほどと逆の方向に回転すると、回転子の軸に固定されている出力レバーピン２０も先ほどと逆の方向に回転する。そして、出力レバーピン２０はシャッター羽根１の長孔３に挿入しているので、出力レバーピン２０の回転に伴いシャッター羽根１が先ほどと逆の方向に回転し、シャッター羽根１が開口部１１の開口を開いていく。そして、シャッター羽根１は撮影前の位置に戻る。
【００２９】
なお、この発明は、上記実施の形態に限定されず、種々の変形及び応用が可能である。
【００３０】
例えば、シャッター羽根１に遮光性を持たせる為の材料としてカーボンブラックを含有させたが、シャッター羽根１に遮光性を持たせることができるならば、カーボンナノチューブや黒鉛を含有させてもよい。特に、カーボンナノチューブは高い強度を有するので、シャッター羽根１に強度を持たせることも可能と考えられる。
【００３１】
また、シャッター羽根１の材料は、ポリイミドとカーボンブラックであるとしたが、金属板材や、ポリイミドを除く機械的強度の高いプラスチック材料など、他の材料が含まれていてもよい。
【００３２】
また、上記実施の形態に係るシャッター羽根１を含む羽根駆動装置３０を撮像装置（光学機器等）に搭載しても良い。
【００３３】
当該構成により、シャッター羽根１同士の衝突や、シャッター羽根１が周辺部材と衝突しても、シャッター羽根１が傷みにくくなる。また、シャッター羽根１の開閉動作が繰り返し行われても、地板１０に設けられた突起１３が挿入したシャッター羽根の孔部の劣化が生じにくくなる。
【００３４】
また、強度のあるシャッター羽根１を備えたデジタルスチルカメラなどの撮像装置を提供することが可能となる。
【００３５】
（実施例）
上述のシャッター羽根１の製造方法に倣い、下記実施例１〜３のシャッター羽根１を作製した。なお、下記実施例１〜３のシャッター羽根１は、ポリイミドの含有量が６３〜８８質量％程度、カーボンブラックの含有量が１４〜２４質量％程度である。なお、実施例１〜３のシャッター羽根１には、添加剤等が５質量％程度含有されている。
【００３６】
（実施例１）
シャッター羽根１において、ポリイミドの含有量とカーボンブラックの含有量との比（質量％の比）が、ポリイミドの含有量：カーボンブラックの含有量＝８５：１５。
【００３７】
（実施例２）
シャッター羽根１において、ポリイミドの含有量とカーボンブラックの含有量との比（質量％の比）が、ポリイミドの含有量：カーボンブラックの含有量＝８０：２０。
【００３８】
（実施例３）
シャッター羽根１において、ポリイミドの含有量とカーボンブラックの含有量との比（質量％の比）が、ポリイミドの含有量：カーボンブラックの含有量＝７５：２５。
【００３９】
実施例１〜３のシャッター羽根１について、「ＪＩＳ  ７０９１−１９９２」に沿った実用特性の試験（ＪＩＳ  ７０９１−１９９２の４．３実用特性の（１）耐久性試験）で、シャッター羽根１の１０万回の開閉動作の試験を行ったところ、孔（図１で示される孔２、長孔３の部位）の形状が変形されないことを確認した。
【００４０】
上述のシャッター羽根１の製造方法に倣い、下記比較例のシャッター羽根を作製した。なお、比較例でも、実施例１〜３と同様に、添加剤等が５質量％程度含有されている。
【００４１】
（比較例）
ポリイミド及びカーボンブラックを含有せず、ポリエチレンテレフタレート（ＰＥＴ）製のシャッター羽根に、添加剤等を塗布したもの。
【００４２】
比較例のシャッター羽根について、「ＪＩＳ  ７０９１−１９９２」に沿った実用特性の試験（ＪＩＳ  ７０９１−１９９２の４．実用特性の（１）耐久性試験）で、シャッター羽根の１０万回の開閉動作の試験を行ったところ、孔（図１で示される孔２、長孔３の部位）の形状が変形されること（欠けることや剥がれることによる孔の拡大、シャッター羽根のひび割れ等）を確認した。
図１等を用いて具体的に説明すると、比較例のシャッター羽根では、孔（図１で示される孔２、長孔３の部位）の変形により、出力レバーピン２０の回転等がシャッター羽根に十分伝達されず、出力レバーピン２０の回転に伴いシャッター羽根が回転しないことが生じ、シャッター羽根の開閉動作がされにくくなると考えられる。
【００４３】
（実施例１〜３と比較例との比較）
比較例では孔の形状の変形によりシャッター羽根の開閉動作がされにくくなるおそれがあると考えられる。一方、実施例１〜３では、比較例と違い、羽根駆動装置３０のシャッター羽根１の開閉動作が繰り返し行われても、シャッター羽根１の孔の形状の変形がおきないため（シャッター羽根の耐久性が向上されたため）、シャッター羽根１を多く使用してもシャッター羽根１の開閉動作が継続できると考えられる。
【産業上の利用可能性】
【００４４】
本発明は、例えば、デジタルスチルカメラなどの撮像装置（光学機器等）に適用可能である。
【符号の説明】
【００４５】
１  シャッター羽根
２  孔
３  長孔
１０  地板
１１  開口部
１２  長孔部
１３  突起
２０  出力レバーピン
３０  羽根駆動装置
【図１】
2016206380.tif 000003
【図２】
2016206380.tif 000004
【図３】
2016206380.tif 000005